[0001]【産業上の利用分野】この発明は、金属製インプラント基体に対する密着性の優れた生体活性セラミックス被覆インプラントに関するものである。[0002]【従来の技術】一般に、ステンレス鋼、Co−Cr系合金、TiまたはTi合金などで作製した金属製インプラント基体の表面に、ハイドロキシアパタイト、リン酸カルシウム、上記ハイドロキシアパタイトまたはリン酸カルシウムに若干のアルミナ、ジルコニア、チタニアなどを配合したセラミックス(以下、これらを生体活性セラミックスという)からなる被覆層を形成し、骨との親和性を高めた生体活性セラミックス被覆インプラントは知られている。substances,骨との親和性が最も優れているところから主として用いられている。4とCaOを反応させる乾式法、牛馬の骨から燃焼もしくは薬品により有機物を溶解除去する生体法などにより製造される。かかる方法で製造されたハイドロキシアパタイト粉末は溶射または焼結により金属製インプライト基体の表面に溶着せしめられ、多孔質のハイドロアパタイト層が形成される(特公昭58−39533号公報参照)。金属製インプラント基体の金属イオンが溶出し、細胞内に侵入することによりガン発生の原因となることがある、などの問題点があった。JP-a-63-160666)などが提案されている。[0007]【発明が解決しようとする課題】しかし、上記従来の内層および外層を有するインプラントは、ハイドロキシアパタイト粉末の外にその他セラミックス粉末および生体為害性の少ない金属を被覆したセラミックス粉末を用意しなければならず、コストがかかり、また内層のセラミックス粉末溶射層と外層の多孔質ハイドロキシパタイト層の成分が一致しないので内層と外層の密着性が十分でなく、したがって機械的衝撃に対して多孔質ハイドロキシアパタイト層が剥離することがあるなどの問題点があった。haveハイドロキシアパタイト層の基体に対する密着性が一層すぐれかつ金属イオン流出を防止することのできるインプラントを得るべく研究を行った結果、金属製インプラント基体の表面に50容量%以上ガラス化したハイドロキシアパタイト内層を形成し、その内層の上に通常の多孔質ハイドロキシアパタイト層を形成したインプラントは、金属製インプラント基体に対するハイドロキシアパタイト内層の密着性および内層と外層の密着性が共に優れ、さらに上記50容量%以上ガラス化したハイドロキシアパタイト内層は金属製インプラント基体の金属イオンが溶出するのを防止するという知見を得たのである。5系生体ガラスなど)の混合体(以下、これらを生体活性セラミックスと総称する)からなる被覆層を金属製インプラント基体の表面に形成してなる生体活性セラミックス被覆インプラントにおいて、上記生体活性セラミックス層は、50容量%以上がガラス化している生体活性セラミックス内層と、上記生体活性セラミックス内層の上に被覆されている多孔質な生体活性セラミックス外層とからなる生体活性セラミックス被覆インプラントに特徴を有するものであり、上記生体活性セラミックスとしてはハイドロキシアパタイトが最も好ましい。invention,50容量%未満のガラス化では生体活性セラミックス内層の基体に対する密着性が不足し、さらに多孔質となるために密着強度が得られないことによるものである。[0011]【実施例】断面が、たて:10cm、横:10cmの寸法を有する純Ti製角棒を2本用意した。割合で送給し、これを溶射することにより上記純Ti製角棒の断面部および側面部に厚さ:20μmのハイドロキシアパタイト内層を形成した。割合で送給し、上記ハイドロキシアパタイト内層の上に溶射することにより厚さ:30μmのハイドロキシアパタイト外層を形成した。the.【0014】このハイドロキシアパタイト外層のガラス化率は30容量%であり、全体が多孔質となっていた。